此时,Nb的组成比优选为4.0%重量以下,更优选为1.5%重量以下,最优选为1.0%重量以下。例如,还可以含有B、C、Si、Y、La、Ce、V、Zr等。则有害相析出,从而高温强度下降,因此不优选。另,在上述的Ni基单结晶超合金中,在用P=-200[Cr(%重量)]+80×[Mo(%重量)]-20[Mo(%重量)]2+200[W(%重量)]-14[W(%重量)]2+30[Ta(%重量)]-1.5[Ta(%重量)]2+2.5[Co(%重量)]+1200[Al(%重量)]-100[Al(%重量)]2+100[Re(%重量)]+1000[Hf(%重量)]-2000[Hf(%重量)]2+700[Hf(%重量)]3规定的参数P值中,优选使P<4500。(参考例1-4、实施例1-15)的组成比如表1所示。其包括在1273K(1000°C)至1423K(1150°C)下保持4小时的1次时效处理和在1143K(870°C)下保持16-20小时的2次时效处理。实施例1和4的值为参考例1和4的值的大约一半,在实施例3中,得到1/10以下的值。(mg/cm2),横轴表示表1所示的OP值。(mg/cm2),横轴表示表1所示的OP值。